총 섬도 가 400 dtex , 108 필라멘트 의 폴리아미드 66 섬유 를 평직 으로 워터 제트 룸 에서 제직 후 , 비수 ( 沸水 ) 로 수축 가공 하 고 , 110 ℃ 에서 건조 마무리 를 하 여 , 경 ( 經 ) 밀도 58 가닥 / 2 . 54 ㎝, 위 ( 緯 ) 밀도 56 가닥 / 2 . 54 ㎝ 의 직물 을 얻 었 다 . 폴리아미드 6 와 폴리에틸렌글리콜 - 프로필 아민 부가물 ( 수 평균 분자량 600 ) 과 아디 핀 산 이 몰 비로 2 . 5 : 1 : 1 이 되 도록 중합 한 폴리머 를 사용 하 여 , 고형분 농도 가 6 질량 % 인 수계 수지 분 산액 을 제작 하 였 다 . 이어서 , 그 수계 분산 액 에 , 카르복시메틸 셀룰로오스 나트륨 ( 다이 셀 화 학제 , 1105 ) 을 그 수계 수지 에 대해 10 질량 % 추가 하 여 , 점도 를 25 dPa · s 로 조정 하 였 다 . 이 수지 조성물 의 수계 분산 액 을 상기 직물 에 나이프 코트 로 도포 하 여 , 건조 후 의 수지 량 을 4 g / ㎡ 로 하 였 다 . 이 직물 의 특성 을 평가 하 여 , 그 결과 를 표 1 에 나타내 었 다 .